(57)【要約】  本発明は有機媒体中においてミセル溶液を調製する方法に関し、ミセルは、ナノ粒子の表面に対して高い親和性を示す末端アンカー基を有する少なくとも１つのポリマーのシェルによって安定化されたナノ粒子を含む。好ましい実施の形態では、当該方法は少なくとも次のステップを含む：ｉ）第１の安定化剤のシェルによって安定化されたナノ粒子、特に金属または金属酸化物ナノ粒子の水性の溶液／分散液を提供する；ｉｉ）第２の安定化剤の分子によって、第１の安定化剤の分子を任意において置き換える；ｉｉｉ）ステップｉ）またはｉｉ）において得られた安定化ナノ粒子を、非極性有機溶媒中におけるアンカー基末端ポリマーの溶液／分散液の中へ移す；ｉｖ）第１の安定化剤または第２の安定化剤の分子よりも、ナノ粒子に対して高い親和性を有するアンカー基末端ポリマー分子によって、第１の安定化剤または第２の安定化剤の分子を置き換える；ｖ）非結合ポリマーから、ポリマー安定化ナノ粒子を分離する。本発明のさらなる観点は、前述の方法によって得られるナノ構造基板表面とその使用に関する。【選択図】なし【特許請求の範囲】
【請求項１】
有機媒体中においてミセル溶液を調製する方法であって、
ミセルは、ナノ粒子の表面に対して高い親和性を示す末端アンカー基を有する少なくとも１つのポリマーのシェルによって安定化されたナノ粒子を含み、
少なくとも、
ｉ）第１の安定化剤のシェルによって安定化されたナノ粒子、特に金属または金属酸化物ナノ粒子の水性の溶液／分散液を提供するステップと、
ｉｉ）第２の安定化剤の分子によって、前記第１の安定化剤の分子を任意において置き換えるステップと、
ｉｉｉ）ステップｉ）またはｉｉ）において得られた安定化ナノ粒子を、非極性有機溶媒中におけるアンカー基末端ポリマーの溶液／分散液の中へ移すステップと、
ｉｖ）前記第１の安定化剤または前記第２の安定化剤の分子よりも、ナノ粒子に対して高い親和性を有するアンカー基末端ポリマー分子によって、前記第１の安定化剤または前記第２の安定化剤の分子を置き換えるステップと、
ｖ）非結合ポリマーから、ポリマー安定化ナノ粒子を分離するステップと、
を含む、方法。
【請求項２】
有機媒体中においてミセル溶液を調製する方法であって、
ミセルは、ナノ粒子の表面に対して高い親和性を示す末端アンカー基を有する少なくとも１つのポリマーのシェルによって安定化されたナノ粒子を含み、
ａ）２５０℃以下の温度において熱分解可能である第１の安定化剤のシェルによって安定化されたナノ粒子の水性の溶液／分散液を提供するステップと、
ｂ）前記第１の安定化剤のシェルによって安定化されたナノ粒子を水溶液から分離し、末端アミン基を有し前記第１の安定化剤の分解温度よりも高い沸点を有する脂肪族またはオレフィン化合物中において、分離された安定化ナノ粒子を懸濁するステップと、
ｃ）ステップｂ）において得られた分散液を、前記第１の安定化剤の分解温度まで加熱し、結果として、前記第１の安定化剤のシェルの代わりに、末端アミン基を有する脂肪族またはオレフィン化合物のシェルによってナノ粒子が安定化されるステップと、
ｄ）末端アミン安定化ナノ粒子を、非極性有機溶媒中におけるアンカー基末端ポリマーの溶液／分散液の中へ移すステップと、
ｅ）末端アミン基を有する脂肪族またはオレフィン化合物の分子よりも、ナノ粒子に対して高い親和性を有するアンカー基末端ポリマー分子によって、ナノ粒子のシェルから、前記末端アミン基を有する脂肪族またはオレフィン化合物の分子を置き換えるステップと、
ｆ）非結合ポリマーおよび前記末端アミン基を有する脂肪族またはオレフィン化合物の分子から、ポリマー安定化ナノ粒子を分離するステップと、
を含む、請求項１に記載の方法。
【請求項３】
前記ナノ粒子の材料は、Ａｕ、Ａｇ、Ｐｄ、Ｐｔ、Ｃｕ、Ｎｉおよびこれらの混合物等の金属、Ａｌ２Ｏ３、Ｆｅ２Ｏ３、Ｃｕ２ＯおよびＴｉＯ２等の金属酸化物、ＳｉＯ２、Ｓｉならびに他の半導体を含む群から選択される、請求項１または２に記載の方法。
【請求項４】
前記第１の安定化剤は界面活性剤であり、例えば、ポリソルベート、クエン酸塩またはヘキサデシルトリメチル−アンモニウムブロミド（ＣＴＡＢ）である、請求項１ないし３のいずれか１項に記載の方法。
【請求項５】
前記分離するステップは、少なくとも１つの遠心分離ステップを含む、請求項１ないし４のいずれか１項に記載の方法。
【請求項６】
前記ナノ粒子は金属ナノ粒子であり、ステップａ）は、前記第１の安定化剤の存在下で金属塩の水溶液を還元することによって、安定化金属ナノ粒子の水溶液を調製することを含む、請求項２ないし５のいずれか１項に記載の方法。
【請求項７】
前記第１の安定化剤はヘキサデシルトリメチル−アンモニウムブロミド（ＣＴＡ）であり、前記金属塩はＡｕ（ＩＩＩ）塩であり、特にＨＡｕＣｌ４である、請求項６に記載の方法。
【請求項８】
ステップｂ）は、超音波処理を含む、請求項２ないし７のいずれか１項に記載の方法。
【請求項９】
ステップｃ）における加熱は、単分散のサイズ分布となり粒子の再構成を可能とするために十分である時間および温度において行われる、請求項２ないし８のいずれか１項に記載の方法。
【請求項１０】
ステップｃ）は、２５１〜２８０℃の範囲における温度、好ましくは約２６０℃の温度において、１〜３時間にわたり、オレイルアミン中において行われる、請求項９に記載の方法。
【請求項１１】
有機媒体中においてミセル溶液を調製する方法であって、
ミセルは、ナノ粒子の表面に対して高い親和性を示す末端アンカー基を有する少なくとも１つのポリマーのシェルによって安定化されたナノ粒子を含み、
ａ）第１の安定化剤のシェルによって安定化された、ナノ粒子、特に金属酸化物ナノ粒子の水性の溶液／分散液を提供するステップと、
ｂ）前記安定化ナノ粒子を、非極性有機溶媒中におけるアンカー基末端ポリマーの溶液／分散液の中へ移すステップと、
ｃ）前記第１の安定化剤の分子よりも、ナノ粒子に対して高い親和性を有するアンカー基末端ポリマー分子によって、前記第１の安定化剤の分子を置き換えるステップと、
ｄ）非結合ポリマーから、前記ポリマー安定化ナノ粒子を分離するステップと、
を含む、請求項１に記載の方法。
【請求項１２】
前記金属酸化物ナノ粒子はＡｌ２Ｏ３ナノ粒子であり、前記第１の安定化剤は水であり、前記アンカー基末端ポリマーはＣＯＯＨ基末端ポリマーである、請求項１１に記載の方法。
【請求項１３】
有機媒体中においてミセル溶液を調製する方法であって、
ミセルは、ナノ粒子の表面に対して高い親和性を示す末端アンカー基を有する少なくとも１つのポリマーのシェルによって安定化されたナノ粒子を含み、
ａ）極性有機媒体中における、スペーサ官能基を有するアンカー層でコーティングされたナノ粒子、特に金属酸化物ナノ粒子を提供するステップと、
ｂ）コーティングナノ粒子を、前記コーティングナノ粒子のスペーサ官能基と反応可能な末端アンカー基を有する少なくとも１つのポリマーと接触させ、それによって、ポリマーとナノ粒子とを連結する共有結合を生じさせ、ナノ粒子の周囲のポリマーシェルを形成させるステップと、
ｃ）非結合ポリマーから、ポリマー安定化ナノ粒子を分離するステップと、
を含む、方法。
【請求項１４】
前記ナノ粒子は、ＮＨ２−またはＣＯＯＨ−末端シランでシラン化処理されたＳｉＯ２層でコーティングされた金属酸化物ナノ粒子、特にＡｌ２Ｏ３ナノ粒子であり、
前記ポリマーは、コーティング金属酸化物ナノ粒子のＮＨ２またはＣＯＯＨ基と反応可能である、末端ＮＨ２またはＣＯＯＨ基を有するポリマーであり、
それによって、ポリマーとナノ粒子とを連結するアミド結合を生じさせ、ナノ粒子の周囲のポリマーシェルを形成させる、請求項１３に記載の方法。
【請求項１５】
ナノ粒子の表面に対して高い親和性を示す末端アンカー基を有するポリマーは、ポリスチレン、ポリピリジン、ポリジエンを含むポリオレフィン、ＰＭＭＡおよび他のポリ（メタ）アクリレートを含む群から選択される、請求項１ないし１４のいずれか１項に記載の方法。
【請求項１６】
前記末端アンカー基は、チオール基、アミン基、ＣＯＯＨ基、エステル基またはホスフィン基である、請求項１５に記載の方法。
【請求項１７】
前記ナノ粒子は金属ナノ粒子、特に金ナノ粒子であり、アンカー基末端ポリマーはチオール末端ポリスチレンである、請求項１６に記載の方法。
【請求項１８】
アンカー基末端ポリマー分子は、５ｎｍから４００ｎｍの範囲における長さを有する、請求項１ないし１７のいずれか１項に記載の方法。
【請求項１９】
前記粒子は球状ではなく、ロッド状、三角形状、六角形状、骨形状もしくはブーツ形状のナノ粒子、ピラミッド状、立方体状または八角形状等である、請求項１ないし１８に記載の方法。
【請求項２０】
ナノ構造基板表面を調製する方法であって、
請求項１のステップｉ）−ｖ）、請求項２のステップａ）−ｆ）、請求項１１のステップａ）−ｄ）または請求項１３のステップａ）−ｃ）を含み、
さらに、請求項１のステップｖ）、請求項２のステップｆ）、請求項１１のステップｄ）または請求項１３のステップｃ）において得られたナノ粒子のミセル溶液を、基板表面上にコーティングし、乾燥させるステップを含む、方法。
【請求項２１】
前記コーティングは、ディップコーティング、ディップペンコーティング、スピンコーティングおよびスプレーコーティングステップを含む、請求項２０に記載の方法。
【請求項２２】
ナノ構造基板表面を調製する方法であって、
請求項１のステップｖ）、請求項２のステップｆ）、請求項１１のステップｄ）または請求項１３のステップｃ）において得られたナノ粒子のミセル溶液を、基板表面上にコーティングし、乾燥した後に得られた表面に対して、エッチングステップを行い、
基板表面上に堆積したナノ粒子はエッチングマスクとして使用される、請求項２０または２１に記載の方法。
【請求項２３】
基板表面は、Ｓｉ、ＳｉＯ２、ＺｎＯ、ＴｉＯ２、ＧａＡｓ、ＧａＰ、ＧａＩｎＰ、ＡｌＧａＡｓ、Ａｌ２Ｏ３、インジウムスズ酸化物（ＩＴＯ）、ダイヤモンドおよびガラスを含む群から選択される、請求項１ないし２２のいずれか１項に記載の方法。
【請求項２４】
請求項２０ないし２３のいずれか１項に記載の方法によって得ることができ、
ナノ粒子の表面に対して高い親和性を示す末端アンカー基を有する少なくとも１つのポリマーのシェルで安定化されたナノ粒子の整列アレイを含む、ナノ構造基板表面。
【請求項２５】
金属酸化物ナノ粒子、特にＡｌ２Ｏ３ナノ粒子の整列アレイを含む、請求項２４に記載のナノ構造基板表面。
【請求項２６】
ＮＨ２またはＣＯＯＨ基末端ポリマー分子のシェルによって安定化されたＡｌ２Ｏ３ナノ粒子の整列アレイを含む、請求項２５に記載のナノ構造基板表面。
【請求項２７】
アンカー基末端ポリマーは、ポリスチレン、ポリピリジン、ポリジエンを含むポリオレフィン、ＰＭＭＡおよび他のポリ（メタ）アクリレートを含む群から選択される、請求項２４ないし２６のいずれか１項に記載のナノ構造基板表面。
【請求項２８】
アンカー基末端ポリマー分子は、５ｎｍから４００ｎｍの範囲における長さを有する、請求項２４ないし２７のいずれか１項に記載のナノ構造基板表面。
【請求項２９】
前記ナノ粒子の整列アレイは、前記アレイの少なくとも１つの領域における所定の粒子間距離、および、前記アレイの少なくとも１つの他の領域における最初の粒子間距離とは異なる少なくとも１つの所定の粒子間距離によって特徴付けられ、前記所定の粒子間距離は、それぞれの領域において存在するアンカー基末端ポリマー分子の長さによって決定される、請求項２４ないし２８のいずれか１項に記載のナノ構造基板表面。
【請求項３０】
反射防止表面である、請求項２４ないし２９のいずれか１項に記載のナノ構造基板表面。
【請求項３１】
請求項２４ないし３０のいずれか１項に記載のナノ構造基板表面を含む機器、特に光学機器、分光機器もしくはセンサ機器、または、触媒。
【請求項３２】
光学、分光法、化学もしくは生化学センサおよび分析、イメージング技術、触媒、レーザー適用、内視鏡、生体模倣表面、生体適合表面およびインプラント、ならびに、抗生物質に関する表面および機器の分野における、請求項２４ないし３０のいずれか１項に記載のナノ構造表面、または、請求項３１に記載の機器の使用。
【請求項３３】
請求項２４ないし３０のいずれか１項に記載のナノ構造表面、または、その中に規定されたナノ粒子の整列アレイの、エッチングマスクとしての使用。
【発明の詳細な説明】
【背景技術】
【０００１】
数マイクロメーターから数ナノメーターの周期的および非周期的マイクロ構造表面が、多数の適用において使用されている。特に、センサだけでない電気的および光学的要素、ならびにマイクロ／ナノ技術において使用されている。このようなマイクロ／ナノ構造表面の製造は、適切に選択された所望する種類のマイクロ構造に応じて、公知のリソグラフィー技術を利用して行われている。それによると、例えば、ナノメーター範囲における構造は、電子ビームリソグラフィーおよびイオンビームリソグラフィーを用いて製造することができ、対応するシステムは市販されているものが利用できる。さらに、原子ビームリソグラフィーは、原子ビームのライトマスクとの相互作用を制御することによって、大面積周期ラインパターンおよび異なる２次元周期構造を製造可能とする。
【０００２】
しかし、これらの方法は、経済的ではないという点、ナノメーター範囲における周期構造は提供できないという点、および／または物理パラメータによってのみ制御することができるため非常に高価な装置を必要とする点といった不利益を有するので、１０ｎｍから１７０ｎｍの間の小さいナノメーター範囲周期を持つナノ構造表面を製造することができる、いわゆるブロック共重合体ミセルのナノリソグラフィーが開発された。
【０００３】
この方法では、有機テンプレート、例えば、ミセルコア−シェル機構に対して適切な溶媒と関連する、ブロック共重合体およびグラフト共重合体が使用される。これらのコア−シェル構造は、制御されたサイズの堆積され得る無機粒子からの無機前駆体を、ポリマーケーシングによって互いに空間的に分離して局在化するようにして作用する。コア−シェル機構またはミセルは、スピンコーティングまたはディップコーティングのような単純な堆積加工によって、異なる基板上において高秩序単層として適用され得る。そして、ガス−プラズマ加工によって無機前駆体は元素金属に還元され、有機テンプレートによって位置していた配置中における基板上に無機ナノ粒子が固定された結果として、同時に、有機マトリックスは残留することなく取り除かれる。無機ナノ粒子のサイズは、与えられた無機前駆体化合物の重量部分および構造を介した粒子間の横方向の距離によって、特に、有機マトリックスの分子量によって決められる。その結果として、当該基板は、その表面上に堆積されて使用されるそれぞれのコア−シェル機構に対応する整列した周期的なパターンにおける、金粒子のような無機ナノクラスターまたはナノ粒子を有する。このミセルブロック共重合体ナノリソグラフィー法（ＢＣＭＬ）は、例えば、特許文献１および非特許文献１に記載されている。
【０００４】
しかし、通常、球状ナノ粒子はこの方法を用いて製造されているが、例えば、ロッド（棒）状、三角形状、六角形状、骨形状もしくはブーツ形状のナノ粒子、ピラミッド状、立方体状または八角形状のような、異なる形状を有するナノ粒子を製造することは困難である。これらの形状は、いくつかの適用において好ましい場合があり、例えば、ＢＣＭＬの手段によっては、プラズモン共鳴、表面増強ラマン分光法（ＳＥＲＳ）、またはミクロスフィアの表面上における蛍光プローブを使用するセンサ適用を挙げることができる。
【０００５】
有機媒体中において直接的に合成されたポリスチレンキャップ金ナノ粒子の二次元自己組織化によって、ナノ構造表面が作られることは既に知られている（非特許文献２）。しかし、水性溶媒中においてのみ可能である、金以外の異なる材料または球状以外の形状でのナノ粒子合成が多数存在するため、この方法は一般的には適用できない。
【０００６】
従って、本発明の根底の目的は、ナノ粒子製造の形状および／または材料に関して、ＢＣＭＬおよび他の公知の技術よりも汎用性がある、ナノ粒子を調製するための代替の方法、および、当該ナノ粒子を含むナノ構造表面を調製するための代替の方法を提供することである。ならびに、材料および形状の拡張範囲を有する、対応するナノ構造表面を提供することである。
【０００７】
この目的は、請求項１、２、１１、１３および２０の方法、ならびに請求項２４によるナノ構造基板表面によって達成される。好ましい実施の形態および本発明の追加の観点は、さらなる請求項の主題である。
【先行技術文献】
【特許文献】
【０００８】
【特許文献１】欧州特許第１７８６５７２号明細書
【非特許文献】
【０００９】
【非特許文献１】Spatz et al., Macromolecules 1996, Vol. 29, pp 3220-3226
【非特許文献２】Yockell-Lelievre et al., Langmuir 2007 23 (5), 2843-2850
【発明の概要】
【００１０】
本発明は、有機媒体中においてミセル溶液を調製する方法に関する。当該ミセルは、ナノ粒子の表面に対して高い親和性を示す末端アンカー基を有する少なくとも１つのポリマーのシェルによって安定化されたナノ粒子を含む。
【００１１】
請求項１による実施の形態では、当該方法は少なくとも次のステップを含む。
ｉ）第１の安定化剤のシェルによって安定化されたナノ粒子、特に金属または金属酸化物ナノ粒子の水性の溶液／分散液を提供するステップと、
ｉｉ）第２の安定化剤の分子によって、第１の安定化剤の分子を任意において置き換えるステップと、
ｉｉｉ）ステップｉ）またはｉｉ）において得られた安定化ナノ粒子を、非極性有機溶媒中におけるアンカー基末端ポリマーの溶液／分散液の中へ移すステップと、
ｉｖ）第１の安定化剤または第２の安定化剤の分子よりも、ナノ粒子に対して高い親和性を有するアンカー基末端ポリマー分子によって、第１の安定化剤または第２の安定化剤の分子を置き換えるステップと、
ｖ）非結合ポリマーから、ポリマー安定化ナノ粒子を分離するステップ。
【００１２】
請求項２による、より具体的な実施の形態では、有機溶媒中においてミセル溶液を調製する方法であって、当該ミセルは、ナノ粒子の表面に対して高い親和性を示す末端アンカー基を有する少なくとも１つのポリマーのシェルによって安定化されたナノ粒子を含み、当該方法は次のステップを含む。
ａ）２５０℃以下の温度において熱分解可能である第１の安定化剤のシェルによって安定化されたナノ粒子の水性の溶液／分散液を提供するステップと、
ｂ）第１の安定化剤のシェルによって安定化されたナノ粒子を水溶液から分離し、末端アミン基を有し第１の安定化剤の分解温度よりも高い沸点を有する脂肪族またはオレフィン化合物（第２の安定化剤）中において、分離された安定化ナノ粒子を懸濁するステップと、
ｃ）ステップｂ）において得られた懸濁液を、第１の安定化剤の分解温度まで加熱し、結果として、第１の安定化剤のシェルの代わりに、末端アミン基を有する脂肪族またはオレフィン化合物のシェルによってナノ粒子が安定化されるステップと、
ｄ）末端アミン安定化ナノ粒子を、非極性有機溶媒中におけるアンカー基末端ポリマーの溶液／分散液の中へ移すステップと、
ｅ）末端アミン基を有する脂肪族またはオレフィン化合物の分子よりも、ナノ粒子に対して高い親和性を有するアンカー基末端ポリマー分子によって、ナノ粒子のシェルから、末端アミン基を有する脂肪族またはオレフィン化合物の分子を置き換えるステップと、
ｆ）非結合ポリマーおよび末端アミン基を有する脂肪族またはオレフィン化合物の分子から、ポリマー安定化ナノ粒子を分離するステップ。
【００１３】
本発明の代替の実施の形態では、有機媒体中においてミセル溶液を調製する方法であって、当該ミセルは、ナノ粒子の表面に対して高い親和性を示す末端アンカー基を有する少なくとも１つのポリマーのシェルによって安定化されたナノ粒子を含み、当該方法は請求項１１によるものであり、少なくとも次のステップを含む。
ａ）第１の安定化剤のシェルによって安定化された、ナノ粒子、特に金属酸化物ナノ粒子の水性の溶液／分散液を提供するステップと、
ｂ）安定化ナノ粒子を、非極性有機溶媒中におけるアンカー基末端ポリマーの溶液／分散液の中へ移すステップと、
ｃ）第１の安定化剤の分子よりも、ナノ粒子に対して高い親和性を有するアンカー基末端ポリマー分子によって、第１の安定化剤の分子を置き換えるステップと、
ｄ）非結合ポリマーから、ポリマー安定化ナノ粒子を分離するステップ。
【００１４】
有機媒体中においてミセル溶液を調製する本発明のさらなる代替の方法では、当該ミセルは、ナノ粒子の表面に対して高い親和性を示す末端アンカー基を有する少なくとも１つのポリマーのシェルによって安定化されたナノ粒子を含み、当該方法は請求項１３によるものであり、少なくとも次のステップを含む。
ａ）極性有機媒体中における、スペーサ官能基を有するアンカー層でコーティングされたナノ粒子、特に金属酸化物ナノ粒子を提供するステップと、
ｂ）コーティングナノ粒子を、当該コーティングナノ粒子のスペーサ官能基と反応可能な末端アンカー基を有する少なくとも１つのポリマーと接触させ、それによって、ポリマーとナノ粒子とを連結する共有結合を生じさせ、ナノ粒子の周囲のポリマーシェルを形成させるステップと、
ｃ）非結合ポリマーから、ポリマー安定化ナノ粒子を分離するステップ。
【００１５】
これらの方法は、ａ）ジブロック共重合体ミセルが使用されておらず、ナノ粒子およびアンカー基で官能基化されたポリスチレンのような周囲の“１つの”ポリマーのミセルであること、ｂ）金属塩の代わりに予め合成されたナノ粒子が適用されていることにおいて、本質的に、ＢＣＭＬ技術とは異なっている。
【００１６】
本発明の方法によって製造され得るナノ粒子の材料は、特に限定されない。典型的には、当該材料は、Ａｕ、Ａｇ、Ｐｄ、Ｐｔ、Ｃｕ、Ｎｉおよびこれらの混合物等の金属、Ａｌ２Ｏ３、Ｆｅ２Ｏ３、Ｃｕ２ＯおよびＴｉＯ２等の金属酸化物、ＳｉＯ２、Ｓｉならびに他の半導体を含む群から選択される。金属、特に金、ならびに金属酸化物、特にＡｌ２Ｏ３およびＦｅ２Ｏ３が、いくつかの適用のために好ましい。
【００１７】
ナノ粒子は、球状粒子、および、例えば、ロッド状、三角形状、六角形状、骨形状もしくはブーツ形状のナノ粒子、ピラミッド状、立方体状または八角形状のような、非球状粒子を含む、任意の形状でよい。粒子のサイズは、５ｎｍから５００ｎｍの範囲において、より具体的には１０ｎｍから２００ｎｍの範囲において変化し得る。
【００１８】
本発明において使用される安定化およびシェル形成ポリマーは、特に限定されず、ナノ粒子の表面に対して必要とされる高い親和性を示す末端アンカー基を有する任意のポリマーでよい。ここで使用される、“ナノ粒子の表面に対して高い親和性を有するアンカー基”という用語は、ナノ粒子の分子またはその上の官能基と、共有結合（または強い共有結合性を有する結合）を形成することができるアンカー基を含む。
【００１９】
より具体的には、アンカー基によって官能基化されるポリマーは、ポリスチレン、ポリピリジン、ポリジエンを含むポリオレフィン、ＰＭＭＡおよび他のポリ（メタ）アクリレートを含む群から選択される。
【００２０】
典型的には、アンカー官能基は、チオール基、アミン基、ＣＯＯＨ基、エステル基またはホスフィン基である。
【００２１】
金属ナノ粒子、特に金ナノ粒子では、アンカー基はチオール基が好ましい。具体的な、および好ましい実施の形態では、アンカー基末端ポリマーは、チオール末端ポリスチレンである。
【００２２】
典型的には、アンカー基末端ポリマー分子は、５ｎｍから４００ｎｍの範囲における、より好ましくは１０ｎｍから２００の範囲における、特に３０ｎｍから１００ｎｍの範囲における、長さを有する。ポリスチレンポリマーでは、これらの長さは、１０．０００ｇ／ｍｏｌから１００．０００ｇ／ｍｏｌの範囲における、より具体的には２５．０００ｇ／ｍｏｌから５０．０００ｇ／ｍｏｌの範囲における、数平均モル質量Ｍｎに対応する。
【００２３】
異なる長さのポリマー分子を使用することにより、所望するように、表面上の粒子間距離を調整することが可能である。すなわち、例えば、アレイの少なくとも１つの領域における所定の粒子間距離、および、アレイの少なくとも１つの他の領域における最初の粒子間距離とは異なる少なくとも１つの所定の粒子間距離によって特徴付けられ、当該所定の粒子間距離はそれぞれの領域において存在するアンカー基末端ポリマーの長さによって決定される、ナノ粒子の整列アレイが作られ得る。
【００２４】
所望するように粒子間距離を調整するためのオプションは、結果物のナノ構造表面がエッチングマスクとして使用される場合において、特に重要である。
【００２５】
請求項１による、特に請求項２による本発明の方法では、第１の安定化剤は、例えば、ポリソルベート、クエン酸塩またはヘキサデシルトリメチル−アンモニウムブロミド（ＣＴＡＢ）のような、界面活性剤でよい。この実施の形態は、金属ナノ粒子にとって好ましい。
【００２６】
請求項２による方法の具体的な実施の形態では、ナノ粒子は金属ナノ粒子であり、請求項の方法のステップａ）は、上述したような第１の安定化剤の存在下で金属塩の水溶液を還元することによって、安定化金属ナノ粒子の水溶液を調製することを含む。
【００２７】
より具体的には、第１の安定化剤は、ヘキサデシルトリメチル−アンモニウムブロミド（ＣＴＡＢ）であり、金属塩はＡｕ（ＩＩＩ）塩であり、特にＨＡｕＣｌ４である。
【００２８】
本発明の好ましい実施の形態では、請求項２のステップｂ）は、超音波処理を含む。典型的には、超音波処理は、１〜３０分、好ましくは５〜２０分の時間にわたって行われる。
【００２９】
典型的には、本発明の方法の分離ステップは、少なくとも１つの遠心分離ステップを含む。
【００３０】
本発明の好ましい実施の形態では、請求項２による方法のステップｃ）における加熱は、単分散のサイズ分布となり粒子の再構成を可能とするために十分である時間および温度において行われる。
【００３１】
より具体的な実施の形態では、ステップｃ）は、２５１〜２８０℃の範囲における温度、好ましくは約２６０℃の温度において、１〜３時間にわたり、オレイルアミン中において行われる。
【００３２】
請求項１１による本発明の代替の実施の形態のステップａ）では、ナノ粒子、特に金属酸化物ナノ粒子は、好ましくは水である第１の安定化剤のシェルによって安定化されたナノ粒子の水性の溶液／分散液として提供される。分散液は、好ましくは、ナノ粒子を水のような水性媒体へと添加し、続いて混合物を（典型的には、１〜３０分、好ましくは５〜２０分の時間にわたって）超音波処理することによって、生成される。
【００３３】
生成物の分散液は、アンカー基末端ポリマーの溶液／分散液を含む、非極性溶媒に加えられる。非極性溶媒は、好ましくは、トルエン、キシレン、ヘプタン、ヘキサン、ペンタンおよびこれらの混合物を含む群から選択される。ナノ粒子の水性の分散液は、非極性溶媒の０．１〜５容量パーセント、好ましくは０．５〜１容量パーセントの量において、アンカー基末端ポリマーの溶液／分散液を含む非極性溶媒と混合される。
【００３４】
次いで、生成された混合物は、典型的には１０分〜２時間、好ましくは３０分〜１時間にわたり、再度、超音波処理される。
【００３５】
この方法の具体的な実施の形態では、金属酸化物ナノ粒子はＡｌ２Ｏ３ナノ粒子であり、第１の安定化剤は水であり、アンカー基末端ポリマーはＣＯＯＨ基末端ポリマーである。
【００３６】
請求項１３による本発明の代替の方法のステップａ）では、スペーサ官能基を有するアンカー層にコーティングされてているナノ粒子、特に金属酸化物ナノ粒子が提供される。アンカー層は、例えば、ＳｉＯ２、ＴｉＯ２、Ｆｅ２Ｏ３またはＡｕ層でもよい。
【００３７】
特に、Ａｌ２Ｏ３のような金属酸化物では、アンカー層は、アミン末端またはＣＯＯＨ末端シランでのシラン化処理によって変形されたＳｉＯ２層でもよい。このようなコーティング金属酸化物ナノ粒子は、当該分野における公知の方法（例えば、Sea-Fue Wang, Yung-Fu Hsu, Thomas C. K. Yang, Chia-Mei Chang, Yuhen Chen, Chi-Yuen Huang, Fu-Su Yen, Silica coating on ultrafine α-alumina particles, Materials Science and Engineering: A, Volume 395, Issues 1-2, 25 March 2005, pages 148-152）によって製造され得るし、または市販されているものを利用できる。
【００３８】
コーティング金属酸化物ナノ粒子は、極性、好ましくは僅かな極性溶媒中において提供される。ここで使用される“僅かな極性”という用語は、３よりも大きい極性指標を意味している。
【００３９】
好ましくは、僅かな極性溶媒は、水、メタノール、エタノール、プロパノール、他のアルコール、ジクロロメタン（ＤＣＭ）、テトラヒドロフラン（ＴＨＦ）、ジメチルホルムアミド（ＤＭＦ）およびこれらの組み合わせを含む群から選択される。
【００４０】
具体的な実施の形態では、金属酸化物ナノ粒子は、ＮＨ２またはＣＯＯＨ末端シランでシラン化処理されたＳｉＯ２層でコーティングされたＡｌ２Ｏ３ナノ粒子であり、ポリマーは、コーティングＡｌ２Ｏ３ナノ粒子のＮＨ２またはＣＯＯＨ基と反応可能である末端ＮＨ２またはＣＯＯＨ基を有しているポリマーであり、それによって、ポリマーとナノ粒子とを連結するアミド結合が生じて、ナノ粒子の周囲にポリマーシェルが形成される。
【００４１】
例えば、請求項１による方法のステップｉｖ）、請求項２による方法のステップｅ）、請求項１１による方法のステップｃ）、または、請求項１３による方法のステップｂ）の後に得られるポリマー安定化ナノ粒子は、例えば遠心分離ステップによって、好ましくは非結合ポリマーから分離され、所望の有機媒体、好ましくは非極性有機媒体中において再懸濁される。
【００４２】
より具体的には、非極性有機媒体は、トルエン、キシレン、ヘプタン、ヘキサン、ペンタンおよびこれらの混合物を含む群から選択される。
【００４３】
上記で概説したような有機媒体中においてナノ粒子のミセル溶液を調製する方法は、その上にポリマー安定化ナノ粒子の整列アレイを含むナノ構造基板表面を調製するために、有益に使用され得る。
【００４４】
ナノ構造基板表面を調製するためのこのような方法は、請求項１のステップｉ）−ｖ）、請求項２のステップａ）−ｆ）、請求項１１のステップａ）−ｄ）、または、請求項１３のステップａ）−ｃ）を含み、さらに、請求項１のステップｖ）、請求項２のステップｆ）、請求項１１のステップｄ）、または、請求項１３のステップｃ）において得られたナノ粒子のミセル溶液を基板表面上にコーティングし、乾燥するステップを含んでもよい。
【００４５】
代替として、任意の他の方法によって製造されたポリマー安定化ナノ粒子のミセル溶液が、基板表面上にコーティングされ、乾燥されてもよい。
【００４６】
コーティングは、例えば、ディップコーティング、ディップペンコーティング、スピンコーティングおよびスプレーコーティングステップを含む、任意の従来の技術によって行われ得る。
【００４７】
（金属塩のみが使用されるＢＣＭＬに対して）ナノ粒子は予め合成されているので、（ＢＣＭＬにおける）プラズマ処理のような複雑なステップは必要としない。必要があれば、残留ポリマーは、例えば熱分解によって容易に取り除くことができる。予め合成した粒子の使用は、球状以外（例えば、ロッド状および上述したような他の形状）における使用をも可能とする。
【００４８】
ナノ構造基板表面を調製するためのさらなる方法では、例えば請求項２０の方法によって得られるナノ構造表面である、ポリマー安定化ナノ粒子の整列アレイを含む基板表面に対し、エッチングステップを行い、基板表面上に堆積したナノ粒子はエッチングマスクとして使用される。
【００４９】
エッチングステップでは、従来技術の任意の適切な方法が使用されてもよい。好ましくは、エッチングは、フッ素ベースの化学作用での低圧反応性イオンエッチングによって行われる。適切なエッチング剤は、例えば、ＣＨＦ３、ＳＦ６またはこれらの混合物である。典型的には、１分から１０分の間（好ましくは２分から５分の間）のエッチング時間が使用される。
【００５０】
本発明の最も関連がある観点は、上記で概説したような方法によって得ることができ、ナノ粒子の表面に対して高い親和性を示す末端アンカー基を有する少なくとも１つのポリマーのシェルで安定化されたナノ粒子の整列アレイを含む、ナノ構造基板表面に関する。
【００５１】
基板表面の材料は、特に限定されない。典型的には、材料は、Ｓｉ、ＳｉＯ２、ＺｎＯ、ＴｉＯ２、ＧａＡｓ、ＧａＰ、ＧａＩｎＰ、ＡｌＧａＡｓ、Ａｌ２Ｏ３、インジウムスズ酸化物（ＩＴＯ）、ダイヤモンドおよびガラスを含む群から選択される。
【００５２】
ナノ粒子の材料もまた、特に限定されない。典型的には、材料は、Ａｕ、Ａｇ、Ｐｄ、Ｐｔ、Ｃｕ、Ｎｉおよびこれらの混合物等の金属、Ａｌ２Ｏ３、Ｆｅ２Ｏ３、Ｃｕ２ＯおよびＴｉＯ２等の金属酸化物、ＳｉＯ２、Ｓｉならびに他の半導体を含む群から選択される。金属、特に金、ならびに金属酸化物、特にＡｌ２Ｏ３およびＦｅ２Ｏ３は、いくつかの適用のために好ましい。
【００５３】
ナノ粒子は、球状粒子、および、例えばロッド状、三角形状、六角形状、骨形状もしくはブーツ形状のナノ粒子、ピラミッド状、立方体状または八角形状の非球状粒子を含む、任意の形状を有していてもよい。粒子のサイズは、５ｎｍから５００ｎｍ、より具体的には１０ｎｍから２００ｎｍの範囲において変化し得る。
【００５４】
安定化およびシェル形成ポリマーは、特に限定されず、ナノ粒子の表面に対して必要とされる高い親和性を示す末端アンカー基を有する任意のポリマーでよい。
【００５５】
ここで使用されている、“ナノ粒子の表面に対して高い親和性を有する（示す）アンカー基”という用語は、ナノ粒子の分子またはその上の官能基と、共有結合、または、強固もしくは圧倒的な共有結合性を有する結合を形成するアンカー基を含む。
【００５６】
より具体的には、アンカー基による官能基化ポリマーは、ポリスチレン、ポリピリジン、ポリジエンを含むポリオレフィン、ＰＭＭＡおよび他のポリ（メタ）アクリレートを含む群から選択される。
【００５７】
典型的には、アンカー官能基は、チオール基、アミン基、ＣＯＯＨ基、エステル基またはホスフィン基である。
【００５８】
金属ナノ粒子では、特に金ナノ粒子では、アンカー基は、好ましくはチオール基である。
【００５９】
具体的な、および好ましい実施の形態では、アンカー基末端ポリマーは、チオール末端ポリスチレンである。金ナノ粒子は、好ましくはオレイルアミンである末端アミン基を有する脂肪族またはオレフィン化合物の分子で構成されたシェルによって、有機溶媒中において一過性に安定化する。このオレイルアミンシェルは、その後、チオール末端ポリスチレンによって置き換えられる。ポリマーのチオール官能基は、金ナノ粒子と、強固な共有結合性を有する結合を形成し、外側に向いているポリスチレンは自己組織化プロセスにおいて“スペーサ”として機能する（図１参照）。金−硫黄結合は共有結合性を有しており、そのためアミンの自由電子対の供与結合よりもはるかに安定しているので、反応はチオール側へとシフトする。さらなるステップでは、シェルのほとんど完全な置き換えを達成させるために、オレイルアミンは連続的に取り除かれる。
【００６０】
典型的には、アンカー基末端ポリマー分子は、５ｎｍから４００ｎｍ、より好ましくは１０ｎｍから２００ｎｍ、特に３０ｎｍから１００ｎｍの範囲における長さを有している。
【００６１】
異なる長さのポリマー分子を使用することによって、基板表面上における粒子間距離を所望するように調整することが可能となる。所望する粒子間距離に調整するオプションは、結果物のナノ構造表面がエッチングマスクとして使用される場合において、特に重要である。
【００６２】
具体的な実施の形態では、ナノ構造基板表面は、金属酸化物ナノ粒子、特にＡｌ２Ｏ３またはＦｅ２Ｏ３ナノ粒子の整列アレイを含む。
【００６３】
より具体的には、ナノ構造基板表面は、ＮＨ２またはＣＯＯＨ基末端ポリマー分子、特にポリスチレン分子のシェルによって安定化された（アンカー層によってコーティングされている、またはされていない）Ａｌ２Ｏ３ナノ粒子の整列アレイを含む。
【００６４】
具体的な実施の形態では、ナノ構造基板表面は、アレイの少なくとも１つの領域における所定の粒子間距離、および、アレイの少なくとも１つの他の領域における最初の粒子間距離とは異なる少なくとも１つの所定の粒子間距離によって特徴付けられるナノ粒子の整列アレイを含み、所定の粒子間距離はそれぞれの領域において存在しているアンカー基末端ポリマー分子の長さによって決定される。
【００６５】
好ましい実施の形態では、ナノ構造基板表面は、“モスアイ”のためような反射防止表面によるものである。
【００６６】
本発明のナノ構造基板表面は、特に、光学、分光法、化学もしくは生化学センサおよび分析、イメージング技術、触媒、レーザー適用、内視鏡、生体模倣表面、生体適合表面およびインプラント、ならびに、抗生物質に関する表面および機器の分野における、適用の広範な多様性のため、重要なものである。
【００６７】
従って、本発明のさらなる観点は、これらのナノ構造基板表面を含んでいる機器、特に、光学機器、分光機器もしくはセンサ機器、または、触媒に関する。
【００６８】
本発明の具体的な実施の形態は、これらのナノ構造表面の使用、または、エッチングマスクもしくはタンパク質のためのアンカー箇所としてその上に提供されるナノ粒子の整列アレイの使用に関する。
【００６９】
本発明は、さらに、以下の限定されない実施例および図面によって説明される。
【図面の簡単な説明】
【００７０】
【図１】ポリマー安定化ナノ粒子を調製するための本発明の方法の例示的な実施の形態における、連続シェル置換ステップの概略提示図である。ａ）球状ナノ粒子；ｂ）ロッド状ナノ粒子。
【図２】基板上に様々な長さのポリスチレン鎖のシェルを有する、異なるサイズの金ナノ粒子が準六角形状に整列している電子顕微鏡写真図である。
【図３】ＢＣＭＬを使用して、基板上へ金ナノ粒子を堆積させた電子顕微鏡写真図である。
【図４】本発明の方法を使用して、基板上へロッド状金ナノ粒子を堆積させた電子顕微鏡写真図である。
【図５】本発明の方法を使用して、Ａｌ２Ｏ３ナノ粒子を調製し、基板上へ堆積させた電子顕微鏡写真図である。
【図６】ナノ構造レンズの電子顕微鏡写真図である。
【発明を実施するための形態】
【００７１】
（実施例１）ポリスチレン安定化ロッド状金ナノ粒子の調製
Ａ）シードナノ粒子の合成
セチルトリメチルアンモニウムブロミド（ＣＴＡＢ）の０．１Ｍの水溶液２．５ｍｌを、４０℃の温度下において２５ｍｌの一口フラスコの中に供給し、その中に６２．５μｌ、０．０１ＭのＨＡｕＣｌ４溶液を激しく攪拌しながら添加した。淡い黄色のＨＡｕＣｌ４溶液は、ＣＴＡＢ溶液との混合において、オレンジ／茶色がかった色に変わった。反応混合物に、調製しておいたばかりの０．１Ｍの氷冷ＮａＢＨ４溶液１５０μｌを添加し、２分間攪拌した。その後、当該反応混合物を水浴中で１時間、４０℃において保った。結果物の金シードは、下記のステップＢにおけるロッド状金ナノ粒子の調製のために、すぐに使用した。
【００７２】
Ｂ）水溶液中におけるロッド状金ナノ粒子の合成
セチルトリメチルアンモニウムブロミド（ＣＴＡＢ）の０．１Ｍの水溶液４０ｍｌを、４０℃の温度下において１００ｍｌの一口フラスコの中に供給し、その中に２ｍｌ、０．０１ＭのＨＡｕＣｌ４溶液を激しく攪拌しながら添加した。淡い黄色のＨＡｕＣｌ４溶液は、ＣＴＡＢ溶液との混合において、オレンジ／茶色がかった色に変わった。反応混合物に、０．０１ＭのＡｇＮＯ３溶液を４００μｌ、１ＭのＨＣｌを１．６ｍｌ、および、０．１ＭのＬ−アスコルビン酸を３２０μｌ添加して、１分間攪拌した。反応混合物は退色し、最終的には完全に透明になった。続いて、上述のステップＡ）において調製したシード金粒子の溶液８０μｌを添加し、１分間攪拌した。（マグネティックバーを使用した）攪拌を停止し、反応混合物を４０℃下において２４時間保った。最初の数時間の過程において、反応混合物は赤くなり、徐々に暗くなった。反応終了後、１５０００ｇにおいて２０分間にわたり金ナノロッドを遠心分離し、上清を捨てた。その後、金ナノロッドを５０ｍｌの水中において再懸濁した。この洗浄ステップを２回繰り返し、水中における金ナノロッドのＣＴＡＢ安定化溶液を得た。
【００７３】
球状金ナノ粒子の合成は、同様のプロトコルによって行うことができる。この場合では、シード金粒子は使用されない。
【００７４】
Ｃ）オレイルアミン安定化金ナノロッドの調製
上記のステップＢ）において得られた金ナノロッドの水溶液２０ｍｌを、２１５ｍｌの遠心分離用チューブにおいて、１５．０００ｇで２０分間遠心分離を行い、上清を捨てた。当該金ナノロッドを、２６０℃下の超音波浴内で、１０ｍｌのオレイルアミン（沸点３４９℃）中において再懸濁した。生成した溶液を、２６０℃において２時間攪拌した。２５０℃以上に加熱した場合、粒子の周囲のＣＴＡＢシェルは、アンモニア、窒素酸化物、一酸化炭素、二酸化炭素および臭化水素に、完全に分解される。ナノ粒子はオレイルアミン中において懸濁されるので、分解ＣＴＡＢシェルは、オレイルアミンシェルによって直接的に置き換えられ、従って、ナノ粒子は有機溶媒中において現時点で可溶性である。
【００７５】
金原子は、これらの比較的低い温度（２６０℃）においてさえも、その小さな粒子で非常に可動性を持つので、自身をエネルギー的に最も有利な形状へと再編成する。このため、非常に単分散のサイズ分布が作られ得る。
【００７６】
懸濁液を、１５．０００ｇで２０分間遠心分離した。その後、上清を捨て、ペレットをトルエン中に５ｍｇ／ｍｌのチオール末端ポリスチレン（Ｐｔ−ＣＨ２ＣＨ２ＳＨ）を含む溶液５ｍｌ中に再懸濁した。当該再懸濁は、超音波浴中において１５分間行われた。そして、溶液を２４時間放置し、改めてメタノールを加え、遠心分離を行い、当該ペレットを再懸濁した。系から完全に近い状態でオレイルアミンを取り除き、ポリマーによって置き換えるために、この工程を３回繰り返した。得られた生成物は、チオール末端ポリスチレン分子のシェルによって囲まれ安定化された金ナノロッドを含む、ミセル溶液である。ミセルの濃度は、適切な量のトルエンを添加することによって調整することができる。非結合ポリマーを取り除くステップでは、メタノールをミセル溶液に（典型的には、２０〜３０％の割合において）加え、遠心分離し、上清を捨てる。この洗浄ステップは２回繰り返される。その結果得られた溶液を、一晩真空乾燥し、当該ペレットを無水トルエン中において再懸濁した。
【００７７】
（実施例２）ポリスチレン安定化金ナノ粒子を有する基板表面ナノ構造の調製およびキャラクタリゼーション
例えば、実施例１において詳述したように調製された、トルエン中における球状またはロッド状ポリスチレン安定化金ナノ粒子を含むミセル溶液を、ディップコーティングまたはスピンコーティングのような古典的なコーティング技術手段によって基板表面上にコーティングし、乾燥させた。スピンコーティングでの典型的なプロトコルでは、２０〜３０μｌの溶液を２０００ｒｐｍの速度において１分間にわたり４ｃｍ２表面へコーティングする。
【００７８】
この技術で得られた様々なナノ構造表面の電子顕微鏡写真を、（Ｚｅｉｓｓ  Ｇｅｍｉｎｉ  ５５  Ｕｌｔｒａ  ｅｌｅｃｔｒｏｎ  ｍｉｃｒｏｓｃｏｐｅを使用して）撮影し、ＢＣＭＬによって得られたナノ構造表面と比較した。
【００７９】
図２は、基板上において準六角形状に整列している金ナノ粒子の電子顕微鏡写真を示している（スケールは全ての写真において同じである）。この目的のために、様々な長さのポリスチレン鎖を使用した。図の左の列における距離は約２５ｎｍに対応し、右の列における距離は約５０ｎｍである。当該方法が異なるサイズのナノ粒子で機能するということが観察される。
【００８０】
図３は、ＢＣＭＬを使用して、基板上へ堆積させたナノ粒子の電子顕微鏡写真を示している。図２（右上）との類似性がはっきりと観察される。
【００８１】
図４は、上述した方法で基板上へコーティングしたロッド状ナノ粒子の電子顕微鏡写真を示している。それぞれのロッドの配向は多かれ少なかれランダムであるが、粒子間距離の存在および凝集箇所が無いことが、はっきりと観察される。
【００８２】
図６は、ナノ構造レンズ（ｄ＝２５．４ｍｍ；ｆ＝５０ｍｍ；材料：ＢＫ７．Ｐｌａｓｍａｌａｂ  ８０、Ｏｘｆｏｒｄ  Ｐｌａｓｍａ）の電子顕微鏡写真を示している。この場合において、前述した方法を用いて調製された金ナノ粒子アレイは、エッチングマスクとして使用される。
【００８３】
エッチングプロトコル：
ステップ１：
ＳＦ６−０２：流量３０：２０（ｓｃｃｍ）
圧力：７０ｍＴｏｒｒ
ＲＦパワー：２５０Ｗ
ＩＣＰパワー：１００Ｗ
時間（ｔ）：７０秒（ｓ）
【００８４】
ステップ２：
ＣＨＦ３：流量４０（ｓｃｃｍ）
圧力：７０ｍＴｏｒｒ
ＲＦパワー：１００Ｗ
ＩＣＰパワー：５０Ｗ
時間（ｔ）：２０秒（ｓ）
温度（Ｔ）：２０℃
ステップ１およびステップ２を連続的に５回繰り返した。
【００８５】
（実施例３）ＣＯＯＨ末端ポリスチレンで安定化されたＡｌ２Ｏ３ナノ粒子の調製
Ａｌ２Ｏ３ナノ粒子は、薄いＳｉＯ２シェル層およびＮＨ２末端シラン（市販されているものを利用できる）を介して官能基化されている。それらは、Ｈ２Ｏ中において懸濁されている。その後、それらを、テトラヒドロフラン（ＴＨＦ）／ジクロロメタン（ＤＣＭ）またはＴＨＦ／ＴＣＭ（トリクロロメタン）の溶媒混合物中に移す。ＴＨＦは、水と混和性を有し、Ａｌ２Ｏ３ナノ粒子の分散を可能とするのに十分な極性となっている。ＤＣＭまたはＴＣＭの添加は、後に重要となるアミド結合を生じさせることを可能とする。Ａｌ２Ｏ３ナノ粒子を、当該混合物へ添加した後、超音波処理を行う。その後、ＣＯＯＨ官能基化ポリスチレンを加えて、全体溶液に再度超音波処理を行う。すると、Ａｌ２Ｏ３球体を囲う官能基のＮＨ２基と、ＣＯＯＨ末端ポリスチレンとの間に、アミド結合が生じる。それによって、ナノ粒子は保護ポリスチレンポリマーシェルによって囲まれる。その後、懸濁液を遠心分離し、上清を捨て、ペレットをトルエン中において再懸濁する。
【００８６】
（実施例４）
ＣＯＯＨ末端ポリスチレンで安定化された非コーティングＡｌ２Ｏ３ナノ粒子の基板表面ナノ構造の調製およびキャラクタリゼーション
Ａｌ２Ｏ３ナノ粒子を、Ｈ２Ｏ中において（１０ｍｇ／ｍｌ）、１０分間の超音波処理ステップを経て分散させる。その後、Ａｌ２Ｏ３／Ｈ２Ｏ分散液１５０μＬを、トルエンおよびＣＯＯＨ官能基化ポリスチレン（Ｍｎ：９６×１０３ｇ／ｍｏｌ、Ｍｗ／Ｍｎ：１．０７（Ｍｗは重量平均モル質量）；３ｍｇ／ｍｌ）の３ｍｌの混合物の中へ移して、再度２時間超音波処理を行う。Ｈ２Ｏ／トルエンエマルジョンの高表面積により、Ａｌ２Ｏ３粒子は、最終的に、水相から有機相の中へと移る。有機相におけるポリスチレンのＣＯＯＨ基は、Ａｌ２Ｏ３ナノ粒子に対するアンカー基として作用し、それによって、ナノ粒子はポリスチレンシェルによって囲まれる。その後、懸濁液を遠心分離し（１０．０００ｇ、２０分間）、上清を捨て、ペレットをトルエン中において再懸濁する。その結果得られた溶液を、スライドガラス上に、スピンコーティングする（４０００ｒｐｍ、５０μＬ、１分間）。そして、その結果得られた構造を、ＲＥＭ（反射電子顕微鏡）において撮した。
【００８７】
図５は、上述した方法を用いて調製し、基板上へコーティングしたＡｌ２Ｏ３ナノ粒子の電子顕微鏡写真を示している。それぞれの粒子の配向は多かれ少なかれランダムであるが、粒子間距離の存在および凝集箇所が無いことが、はっきりと観察される。
【図１】
2015514560.tif 000002
【図２】
2015514560.tif 000003
【図３】
2015514560.tif 000004
【図４】
2015514560.tif 000005
【図５】
2015514560.tif 000006
【図６】
2015514560.tif 000007
【国際調査報告】
2015514560.tif 000008
2015514560.tif 000009
2015514560.tif 000010
2015514560.tif 000011